Japanese)磁界強度Hでの擬似的ヒステリシス磁化特性により求めた磁化率χbと磁界強度Hとの値を、式b=χbH2に代入し、脆化係数bの値を求める。脆化係数bと基準脆化因子としてのビッカース硬さHvとの相関関係としての相関関係を示す式Hv=f(b)に、先に求めた脆化係数bの値を代入する。内部の実質的な材料の脆性の変化を求めることができる。同種の材料のテストピースを用いて測定により前もって求めておくことができる。その相関関係Hv=f(b)は、脆化係数bとビッカース硬さHvとの関係が、校正曲線Hv=f(b)として表わされる。その校正曲線Hv=f(b)を基準相関として、この基準相関Hv=f(b)から、測定で求めた脆化係数bの値に対応するビッカース硬さHv(実質的な脆性)の値が容易に求められる。強磁性構造材の経年による脆性の変化を定量的に求める非破壊測定方法を提供する。強磁性構造材の経年劣化の測定方法における脆化係数と、従来の強磁性構造材の強度の経年劣化の測定方法における強度係数の値とを、ヒステリシス磁化曲線から求めることで、強度および脆性のそれぞれの劣化情報を得ることができる。